(57)【特許請求の範囲】
【請求項１】
フィルムであって、
０．９００ｇ／ｃｃ〜０．９３０ｇ／ｃｃの範囲の密度及びＡＳＴＭ  Ｄ１２３８に従って測定される場合、０．３ｇ／１０分〜２．０ｇ／１０分の溶融指数（Ｉ２）を有する低密度ポリエチレン（ＬＤＰＥ）、
０．９００ｇ／ｃｃ〜０．９３０ｇ／ｃｃの範囲の密度及び０．３ｇ／１０分〜２．０ｇ／１０分の溶融指数Ｉ２を有する線状低密度ポリエチレン（ＬＬＤＰＥ）、ならびに
３重量％〜２７重量％の範囲の酢酸ビニル含有量及び０．２ｇ／１０分〜１０ｇ／１０分の溶融指数Ｉ２を有するエチレン酢酸ビニルコポリマー
からなる群から選択される、少なくとも１つのポリマーと、
（ｉ）層状複水酸化物、及び（ｉｉ）１．５〜２０μｍの中位径（Ｄ５０）により定義される粒径分布を有する無機粉末複合体を含む、ハイブリッド充填剤と、を含み、
前記無機粉末複合体が、５５〜６５重量％のシリコンオキシド（ＳｉＯ２）、１５〜２５重量％のアルミニウムオキシド（Ａｌ２Ｏ３）、８〜１４重量％のナトリウムオキシド（Ｎａ２Ｏ）、２〜７重量％のカリウムオキシド（K２Ｏ）を含む、天然ミネラルブレンド、または
５５〜６５重量％のＳｉＯ２、１５〜２５重量％のＡｌ２Ｏ３、１０〜１５重量％のホウ素オキシド（Ｂ２Ｏ３）、５〜１０重量％のカルシウムオキシド（ＣａＯ）を含む、合成複合材料である、
フィルム。
【請求項２】
前記無機粉末複合体の前記Ｄ５０が、５μｍ未満である、請求項１に記載のフィルム。
【請求項３】
前記フィルムが、前記フィルムの総重量に基づいて、０．２重量％〜１３重量％の前記ハイブリッド充填剤を含む、請求項１または２のいずれかに記載のフィルム。
【請求項４】
前記フィルムが、前記フィルムの総重量に基づいて、０．２重量％〜８重量％の前記ハイブリッド充填剤を含む、請求項１〜３のいずれかに記載のフィルム。
【請求項５】
前記フィルムが、０．１重量％〜８重量％の前記層状複水酸化物と、０．１重量％〜５重量％の前記無機粉末複合体と、を含む、請求項１〜４のいずれかに記載のフィルム。
【請求項６】
前記層状複水酸化物及び前記無機粉末複合体の重量比が、０．２〜５である、請求項１〜５のいずれかに記載のフィルム。
【請求項７】
前記ハイブリッド充填剤の屈折率が、１．４９〜１．５３である、請求項１〜６のいずれかに記載のフィルム。
【請求項８】
前記層状複水酸化物が、以下の式を特徴とし、
（Ａｌ２Ｌｉ（１−ｘ）Ｍ２＋（ｘ＋ｙ）（ＯＨ）（６＋２ｙ））２（ＣＯ３２−）（１＋ｘ）・ｍＨ２Ｏ、
式中、Ｍ２＋が、Ｍｇ、Ｚｎ、Ｃａ、Ｆｅ、Ｃｕ、Ｍｎ、及びＮｉから選択される少なくとも１つの二価金属イオンであり、ｍ、ｘ、及びｙがそれぞれ、０≦ｍ＜１０、０≦ｘ≦１、及び０≦ｙ≦６として定義される、請求項１〜７のいずれかに記載のフィルム。
【請求項９】
前記フィルムが、ＬＤＰＥとＬＬＤＰＥとのブレンドを含み、前記フィルムが、１０重量％〜５０重量％のＬＤＰＥと、５０〜９０重量％のＬＬＤＰＥと、を含む、請求項１〜８のいずれかに記載のフィルム。
【請求項１０】
前記フィルムが、０．０５〜１重量％の抗酸化剤、０．２〜２重量％の紫外線安定剤、０．２〜２重量％の紫外線吸収剤、０．０１〜０．２重量％の防曇剤、及び１〜５重量％の抗滴下剤のうちの１つ以上を含む、請求項１〜９のいずれかに記載のフィルム。
【請求項１１】
前記フィルムが、４０μｍ〜１５０μｍの厚みを有する、請求項１〜１０のいずれかに記載のフィルム。
【請求項１２】
前記フィルムが、単層フィルムまたは多層フィルムである、請求項１〜１１のいずれかに記載のフィルム。
【請求項１３】
前記フィルムが、吹き込みフィルムである、請求項１〜１２のいずれかに記載のフィルム。
【請求項１４】
前記フィルムが、以下の特徴：
ａ．８０μｍのフィルム厚で７０％未満の熱性（ｔｈｅｒｍｉｃｉｔｙ）、
ｂ．ＡＳＴＭ  Ｄ１００３に従って測定されるとき、８０μｍのフィルム厚で２５％未満の濁度、または
ｃ．ＡＳＴＭ  Ｄ１７４６に従って測定されるとき、８０μｍのフィルム厚で７０％超の透明性、
のうちの１つ以上を呈する、請求項１〜１３のいずれかに記載のフィルム。
【発明の詳細な説明】
【技術分野】
【０００１】
本開示の実施形態は概して、赤外線（ＩＲ）吸収保温性フィルムに関し、具体的には、１つ以上のポリマーと、ハイブリッド充填剤と、を含む、赤外線（ＩＲ）吸収保温性フィルムに関する。
【背景技術】
【０００２】
温室用フィルムは、温室内の熱を保持して植物の成長のために十分な温かさを確実に保つ、幅広く使用されているフィルムである。夜間の熱喪失を低減するために、温室用フィルムには良好なＩＲ吸収能力が必要とされる。地上ＩＲ放射の波長は、主に７−１４μｍの領域であり、よって、７−１４μｍの波長領域において強力なＩＲ吸収作用を有する好適なＩＲ吸収剤を添加することは、フィルムのＩＲ吸収作用及び保温性を増強し得る。保温性を改善するための従来の手法は、エチレン酢酸ビニル（ＥＶＡ）を添加することである。
【０００３】
ＥＶＡは、７〜１４μｍの波長領域において良好なＩＲ吸収作用を示す。しかしながら、フィルム中のＥＶＡ含有量は、十分なＩＲ吸収作用を達成するために通常非常に高い。これは、フィルムのコストを増加させ、乏しい機械的特性、例えば、引張り強度、引裂き強度をもたらす。
【０００４】
結果として、保温性及びＩＲ吸収作用を提供しながら、フィルムにおいて望ましい機械的強度特性を維持する改善されたフィルムが引き続き必要とされ得る。
【発明の概要】
【０００５】
本開示の実施形態は、保温性及びＩＲ吸収作用を提供しながら、望ましい光学的特性、及び従来の温室用フィルムと比較して改善された機械的強度特性も提供するフィルムを対象とする。
【０００６】
本フィルムの一実施形態によると、本フィルムは、０．９００ｇ／ｃｃ〜０．９３０ｇ／ｃｃの範囲の密度及びＡＳＴＭ  Ｄ１２３８に従って測定される場合、０．３ｇ／１０分〜２．０ｇ／１０分の溶融指数（Ｉ２）を有する低密度ポリエチレン（ＬＤＰＥ）、０．９００ｇ／ｃｃ〜０．９３０ｇ／ｃｃの範囲の密度及び０．３ｇ／１０分〜２．０ｇ／１０分の溶融指数Ｉ２を有する線状低密度ポリエチレン（ＬＬＤＰＥ）、ならびに３重量％〜２７重量％の範囲の酢酸ビニル含有量及び０．２ｇ／１０分〜１０ｇ／１０分の溶融指数Ｉ２を有するエチレン酢酸ビニルコポリマーから選択される少なくとも１つのポリマーを含む。本フィルムは、（ｉ）層状複水酸化物と、（ｉｉ）１．５〜２０μｍの中位径（Ｄ５０）により定義される粒径分布を有する無機粉末複合体と、を含む、ハイブリッド充填剤も含む。
【０００７】
本明細書に記載される実施形態の追加の特徴及び利点は、後述の発明を実施するための形態に記載され、部分的にその記述から当業者に容易に明白となるか、または後述の発明を実施するための形態を含む本明細書及び特許請求の範囲に記載される実施形態を実践することにより認識される。
【図面の簡単な説明】
【０００８】
本開示の特定の実施形態の以下の発明を実施するための形態は、本明細書に添付される図面と併せて読むと、最良に理解することができる。
【０００９】
【図１】本開示の１つ以上の実施形態による、粉末複合体のみかまたはＬＤＨのみを使用する場合と比較したハイブリッド充填剤を使用する場合の透過率の効果を描写するグラフ図である。
【図２】本開示の１つ以上の実施形態による、ハイブリッド充填剤の量の増加により引き起こされる透過率の効果を描写するグラフ図である。
【００１０】
図に記載される実施形態は、本質的に例示的であり、特許請求の範囲を意図しない。さらに、図面の個別の特徴は、発明を実施するための形態を鑑みて、より完全に明白になり、理解されるであろう。
【発明を実施するための形態】
【００１１】
本開示の実施形態は、フィルム、例えば、温室用フィルム用途などに好適なＩＲ吸収特性を有する透明保温性フィルムを対象とする。本フィルムは、低密度ポリエチレン（ＬＤＰＥ）、線状低密度ポリエチレン（ＬＬＤＰＥ）、エチレン酢酸ビニル（ＥＶＡ）コポリマー、及びそれらのブレンドから選択される少なくとも１つのポリマーと、層状複水酸化物、及び１．５〜２０μｍの中位径（Ｄ５０）により定義される粒径分布を有する無機粉末複合体粉末複合体を含むハイブリッド充填剤と、を含み得、ここで、Ｄ５０は、ＡＳＴＭ  Ｃ１０７０−０１（２００７）に従って計算される。
【００１２】
ＬＤＰＥは、チーグラー・ナッタ触媒またはメタロセン触媒を使用する触媒作用により生成されるかどうかにかかわらず、様々なポリマーを包含し得る。１つ以上の実施形態において、ＬＤＰＥは、ＡＳＴＭ  Ｄ７９２に従って測定される場合、０．９００ｇ／ｃｃ〜０．９３０ｇ／ｃｃの密度、または０．９１０ｇ／ｃｃ〜０．９２５ｇ／ｃｃの密度、または０．９１５ｇ／ｃｃ〜０．９２５ｇ／ｃｃの密度を有し得る。さらに、ＬＤＰＥは、ＡＳＴＭ  Ｄ１２３８（条件、１９０℃／２．１６ｋｇ）に従って測定される場合、０．１ｇ／１０分〜１０．０ｇ／１０分の溶融指数（Ｉ２）、または０．２ｇ／１０分〜２．０ｇ／１０分のＩ２、または０．２〜０．５ｇ／１０分のＩ２を有し得る。ＬＤＰＥの商業的な実施形態としては、Ｔｈｅ  Ｄｏｗ  Ｃｈｅｍｉｃａｌ  Ｃｏｍｐａｎｙ，Ｍｉｄｌａｎｄ，ＭＩのＤＯＷ（商標）１３２Ｉが挙げられ得る。
【００１３】
ＬＬＤＰＥも、チーグラー・ナッタ触媒またはメタロセン触媒を使用する触媒作用により生成されるかどうかにかかわらず様々なポリマーを包含し得る。１つ以上の実施形態において、ＬＬＤＰＥは、０．９００ｇ／ｃｃ〜０．９３０ｇ／ｃｃの密度、または０．９１０ｇ／ｃｃ〜０．９２５ｇ／ｃｃの密度、または０．９１５ｇ／ｃｃ〜０．９２５ｇ／ｃｃの密度を有し得る。さらに、ＬＬＤＰＥは、ＡＳＴＭ  Ｄ１２３８（条件、１９０℃／２．１６ｋｇ）に従って測定されるとき、０．１ｇ／１０分〜１０．０ｇ／１０分の溶融指数（Ｉ２）、または０．３ｇ／１０分〜２．０ｇ／１０分のＩ２、または０．５〜１．０ｇ／１０分のＩ２を有し得る。ＬＬＤＰＥの商業的な実施形態としては、Ｔｈｅ  Ｄｏｗ  Ｃｈｅｍｉｃａｌ  Ｃｏｍｐａｎｙ，Ｍｉｄｌａｎｄ，ＭＩのＤＯＷＬＥＸ（商標）２０４５Ｇが挙げられ得る。
【００１４】
ＥＶＡは、３重量％〜２７重量％、または８重量％〜２０重量％、または９重量％〜１８重量の範囲の酢酸ビニル含有量を有するポリマーを包含し得る。ＥＶＡは、０．２ｇ／１０分〜１０ｇ／１０分の溶融指数（Ｉ２）、または０．３ｇ／１０分〜２．０ｇ／１０分のＩ２、または０．５〜１．０ｇ／１０分のＩ２をさらに有し得る。ＥＶＡの商業的な実施形態としては、ＤｕＰｏｎｔのＥｌｖａｘ（登録商標）４７０、またはＨａｎｈｗａ  ＣｈｅｍｉｃａｌのＨＡＮＷＨＡ  ＥＶＡ  ２０４０が挙げられ得る。
【００１５】
上述されるように、本フィルムは、上記のポリマーのブレンドを含み得る。例えば、本フィルムは、ＥＶＡと、ＬＬＤＰＥ及びＬＤＰＥのうちの少なくとも１つとのブレンドを含み得る。ＥＶＡを含有する実施形態に関して、本フィルムは、１００／０〜２０／８０のＥＶＡ対ＬＬＤＰＥプラスＬＤＰＥの重量比を含み得る。代替的な実施形態において、本フィルムは、ＬＤＰＥ、ＬＬＤＰＥ、またはそれらのブレンドを含み得る。かかる実施形態において、本フィルムは、０−９９．７重量％のＬＬＤＰＥ、ＬＤＰＥ、もしくはそれらの両方、または２０−９９．６重量％のＬＬＤＰＥ、ＬＤＰＥ、もしくはそれらの両方を含み得る。ＬＤＰＥとＬＬＤＰＥとのブレンドを有する実施形態において、本フィルムは、１０重量％〜５０重量％のＬＤＰＥ及び５０〜９０重量％のＬＤＰＥ、または２０重量％〜３０重量％のＬＤＰＥ及び６０〜８０重量％のＬＤＰＥを含み得る。理論に縛られることなく、ＬＬＤＰＥ及びＬＤＰＥのうちの１つ以上、ならびにハイブリッド充填剤を有するポリエチレンフィルムは、温室用フィルム用途において、より厚いＥＶＡ系の商業用フィルムと同じＩＲ吸収特性を維持しながら、薄膜化（すなわち、より薄いフィルム厚を使用）し、コストを低減することができる。結果として、本開示の１つ以上の実施形態は、温室用フィルムにおいて、所望のＩＲ吸収作用及び保温性を維持し、フィルム製造コストを低減し、フィルムの機械的特性を改善しながら、フィルム中のＥＶＡに取って代わるか、またはその量を低減するポリエチレンフィルムを対象とする。
【００１６】
ブレンドが単一のポリマーまたは複数のポリマーを含んでいるかどうかにかかわらず、ポリマーは、０．２ｇ／１０分〜１０．０ｇ／１０分の溶融指数（Ｉ２）、または０．３ｇ／１０分〜２ｇ／１０分のＩ２、または０．３ｇ／１０分〜１ｇ／１０分のＩ２を含み得る。
【００１７】
上述されるように、ハイブリッド充填剤は、層状複水酸化物（ＬＤＨ）を含む。１つ以上の実施形態において、ＬＤＨは、以下の式（Ａｌ２Ｌｉ（１−ｘ）Ｍ２＋（ｘ＋ｙ）（ＯＨ）（６＋２ｙ））２（ＣＯ３２−）（１＋ｘ）・ｍＨ２Ｏ）を特徴とし得、式中、Ｍ２＋は、Ｍｇ、Ｚｎ、Ｃａ、Ｆｅ、Ｃｕ、Ｍｎ、及びＮｉから選択される少なくとも１つの二価金属イオンであり、ｍ、ｘ、及びｙはそれぞれ、０≦ｍ＜１０、０≦ｘ≦１、及び０≦ｙ≦６の範囲の数である。別の実施形態において、層状複水酸化物は、ヒドロタルサイトを含む。理論に縛られることなく、ＬＤＨは、その小粒径（例えば、約０．４μｍ〜０．８μｍのＤ５０、中位径）、ならびにＬＬＤＰＥ及びＬＤＰＥの屈折率と類似の屈折率により、フィルム、具体的には、ＬＬＤＰＥ、ＬＤＰＥ、またはそれらのブレンドを含むフィルム中でＩＲ吸収剤として使用され得る好適な充填剤である。商業用ＬＤＨ製品は、約７．３μｍ及び１２．６μｍでＩＲ吸収ピークを有し得るが、しかしながら、これらの製品は、９〜１１μｍの波長範囲でＩＲピークを有しない。好適な商業用ＬＤＨ製品としては、Ｋｙｏｗａ  Ｃｈｅｍｉｃａｌ  Ｉｎｄｕｓｔｒｙ  Ｃｏ．，Ｌｔｄ．により製造されるＭＡＧＣＥＬＥＲ−１が挙げられ得る。
【００１８】
９〜１１μｍの波長範囲内でＩＲピークを達成するために、ハイブリッド充填剤は、無機粉末複合体も含む。無機粉末複合体、例えば、天然ミネラルブレンド、合成複合材料、またはそれらの組み合わせに関して、様々な組成物が企図される。天然ミネラルブレンドは、５５−６５重量％のシリコンオキシド（ＳｉＯ２）、１５−２５重量％のアルミニウムオキシド（Ａｌ２Ｏ３）、８−１４重量％のナトリウムオキシド（Ｎａ２Ｏ）、２−７重量％のカリウムオキシド（Ｋ２Ｏ）を含み得る一方で、合成複合材料は、５５〜６５重量％のＳｉＯ２、１５−２５重量％のＡｌ２Ｏ３、１０−１５重量％のホウ素オキシド（Ｂ２Ｏ３）、５〜１０重量％のカルシウムオキシド（ＣａＯ）を含み得る。１つ以上の実施形態において、無機粉末複合体粉末複合体は、１．５〜２０μｍ、または５μｍ未満の中位径（Ｄ５０）により定義される粒径分布を含み得、ここで、Ｄ５０は、ＡＳＴＭ  Ｃ１０７０−０１に従って計算される。
【００１９】
無機粉末複合体の商業的な実施形態としては、Ｓｉｂｅｌｃｏ  Ｓｐｅｃｉａｌｔｙ  Ｍｉｎｅｒａｌｓ  Ｅｕｒｏｐｅにより製造されるＭＩＮＢＬＯＣ（登録商標）ＳＣ−２が挙げられ得る。霞石（ＫＮａ３（ＡＩＳｉＯ４）４）、曹長石（ＮａＡｌＳｉ３Ｏ８）、及び微斜長石（ＫＡｌＳｉ３Ｏ８）の複合体であるＭＩＮＢＬＯＣ  ＳＣ−２は、それが８．３μｍ〜１１．１μｍで幅広く、かつ強力なＩＲ吸収ピークを有するため、温室用フィルムにおいてブロッキング防止剤、ならびにＩＲ吸収剤として使用され得る。
【００２０】
ハイブリッド充填剤中のＬＤＨと無機粉末複合体との組み合わせは、優良なＩＲ吸収作用、ならびに強力な光学性能及び機械的強度を同時に達成する際に相乗効果をもたらす。１つ以上の実施形態において、ハイブリッド充填剤の屈折率は、１．４９〜１．５３、または１．５０〜１．５２である。
【００２１】
フィルム中のハイブリッド充填剤に関して様々な量が企図される。１つ以上の実施形態において、ハイブリッド充填剤は、本フィルムの総重量に基づいて、０．２重量％〜１３重量％のハイブリッド充填剤、または本フィルムの総重量に基づいて、０．２重量％〜８重量％、もしくは４重量％〜８重量％のハイブリッド充填剤を含み得る。さらなる実施形態において、本フィルムは、０．１重量％〜８重量％の層状複水酸化物と、０．１重量％〜５重量％の無機粉末複合体とを含み得る。さらに、本フィルムは、０．２重量％〜５重量％の層状複水酸化物と、０．２重量％〜３．２重量％の無機粉末複合体とを含み得る。追加の実施形態において、層状複水酸化物及び無機粉末複合体の重量比は、０．２〜５、または０．４〜２．５であり得る。例証的な実施形態において、ハイブリッド充填剤は、以下でさらに記載されるような所望の熱性（ｔｈｅｒｍｉｃｉｔｙ）を達成するために４０重量％〜６０重量％のＬＤＨを含み得る。
【００２２】
追加の任意の構成成分もまた、フィルムに添加され得る。例えば、本フィルムは、０．０５−１重量％の抗酸化剤、０．２−２重量％の紫外線安定剤、０．２−２重量％の紫外線吸収剤、０．０１−０．２重量％の防曇剤、及び１−５重量％の抗滴下剤のうちの１つ以上を含み得る。これらの任意の構成成分に関して様々な組成物が企図される。抗酸化剤の商業的な実施形態としては、２０％のオクタデシル−３−［３，５−ジ−ｔｅｒｔ−ブチル−４−ヒドロキシフェニル］プロピオネート］と８０％のトリス（２，４−ジｔｅｒｔ−ブチルフェニル）亜リン酸とのブレンドである、ＢＡＳＦが供給するＩｒｇａｎｏｘ（登録商標）Ｂ９００が挙げられ得る。紫外線安定剤に関して、商業的に好適な実施形態としては、ＢＡＳＦにより供給されるＣｈｉｍａｓｓｏｒｂ（登録商標）高分子量ヒンダードアミン光安定剤、具体的には、Ｃｈｉｍａｓｓｏｒｂ（登録商標）９４４紫外線安定剤製品が挙げられ得る。紫外線吸収剤に関して、商業的に好適な実施形態としては、ＢＡＳＦにより供給されるＣｈｉｍａｓｓｏｒｂ（登録商標）高分子量ヒンダードアミン光吸収剤、具体的には、Ｃｈｉｍａｓｓｏｒｂ（登録商標）８１紫外線吸収剤製品が挙げられ得る。好適な防曇剤としては、Ｆｅｎｇｓｈｅｎｇ  Ｉｎｄｕｓｔｒｉａｌ  Ｃｏ．，Ｌｔｄにより供給されるＴＦ−３１製品が挙げられ得る。好適な抗滴下剤としては、Ｒｉｋｅｖｉｔａ  Ｆｉｎｅ  Ｃｈｅｍｉｃａｌ＆Ｆｏｏｄ  Ｉｎｄｕｓｔｒｙにより供給されるＫＦ６５０製品が挙げられ得る。
【００２３】
構造的に、本フィルムが単層フィルムまたは多層フィルムであり得ることが企図される。非常に大きな層状構造が好適であると考えられるが、多層フィルムは、２〜９の層を有し得る。本フィルムもまた、様々な用途にとって好適であると考えられる。一実施形態において、本フィルムは、吹き込みフィルム用途で使用され得る。フィルムに関して様々な寸法及び厚みが企図される。１つ以上の実施形態において、本フィルムは、４０μｍ〜１５０μｍ、または６０μｍ〜１２０μｍ、または７０μｍ〜１００μｍの厚みを有し得る。
【００２４】
前述されるように、本フィルムは、温室用フィルムにとって好適なＩＲ吸収作用を示す。１つ以上の実施形態において、本フィルムは、８０μｍのフィルム厚で７０％未満の熱性、または８０μｍのフィルム厚で５０％未満の熱性、または８０μｍのフィルム厚で３０％未満の熱性を呈し得る。本明細書で使用される場合、「熱性」は、７−１４μｍの波長領域において平均のＩＲ透過率として定義される。当業者に周知であるように、ＩＲ透過率は、ＩＲ吸収作用の逆であり、よって、ＩＲ透過率の減少は、ＩＲ吸収作用の増加を意味する。結果として、より低いＩＲ透過率値に相関する、より低い熱性値は、フィルムのより良好な熱バリア特性を示す。
【００２５】
光学的に、本フィルムは、ＡＳＴＭ  Ｄ１００３に従って測定されるとき、８０μｍのフィルム厚で２５％未満の濁度、または８０μｍのフィルム厚で２０％未満の濁度、８０μｍのフィルム厚で１５％未満の濁度を示し得る。さらに、本フィルムは、ＡＳＴＭ  Ｄ１７４６に従って測定されるとき、８０μｍのフィルム厚で７０％超の透明性、または８０μｍのフィルム厚で８０％超の透明性、または８０μｍのフィルム厚で９０％超の透明性も示し得る。
【００２６】
さらに、さらなる実施形態において、本フィルムは、以下の特徴：８０μｍのフィルム厚で７０％未満の熱性、８０μｍのフィルム厚で２５％未満の濁度、または８０μｍのフィルム厚で７０％超の透明性、のうちの１つ以上を呈し得る。さらなる実施形態において、本フィルムは、これら３つ全ての特徴を満たす。
【００２７】
上述されるように、本フィルムは、改善された機械的強度を示す。一実施形態において、本フィルムは、縦方向（ＭＤ）、横方向（ＴＤ）、または両方の方向において１００ＭＰａ超のセカント係数（２％）を示し得る。さらなる実施形態において、本フィルムは、ＭＤ、ＴＤ、または両方の方向において１５０ＭＰａ超、または１７５ＭＰａ超のセカント係数（２％）を示し得る。さらに、本フィルムは、ＭＤ方向における３００ｇ超のエルメンドルフ引裂き強度、及びＴＤ方向における１８００ｇ超のエルメンドルフ引裂き強度を示し得る。
【００２８】
本フィルムの合成に関して、本フィルムの作製のための様々な方法論が企図される。一実施形態において、合成方法は、ハイブリッド充填剤添加剤（例えば、ＬＤＨ及び無機粉末複合体）をＬＤＰＥ粉末と事前混合して混合粉末を生成することと、押し出し機内で混合粉末をＬＬＤＰＥ及び／またはＥＶＡと調合して押し出し混合物を生成することと、押し出し混合物をペレット化することと、ペレット化した混合物から吹き込みフィルムラインを使用してフィルムを作製することと、を含む。ペレットは、吹き込みフィルムラインに供給する前に乾燥され得る。合成プロセスに関する追加の詳細は、以下の実施例で提供される。
【実施例】
【００２９】
以下の実験例は、上述される本実施形態の特徴のうちの１つ以上を例示する。以下の表２及び３の吹き込み単層フィルムの実施例は、比較例（ｃｏｍｐａｒａｔｉｖｅ  ｅｘａｍｐｌｅ）に対する略称としての「比較例（Ｃｏｍｐ．Ｅｘ．）」、及び本開示の実施形態による実施例に対する略称としての「実施例（Ｅｘ．）」を使用する。
【００３０】
表２及び３の単層フィルムで利用するフィルム構成成分／原料は、以下の通り表１に列挙する。
【００３１】
【表１】
0006716691.tif 000002
【００３２】
単層フィルム製作プロセス
以下のプロセスを使用して、表２及び３の単層フィルムを生成した。
【００３３】
本実施例１〜３に関して、ＬＤＨ、ＭＩＮＢＬＯＣ、Ｉｒｇａｎｏｘ（登録商標）Ｂ９００（抗酸化剤）、及びＣｈｉｍａｓｓｏｒｂ（登録商標）９４４（紫外線安定剤）をまず、高速混合機内で、６００ｒｐｍで５分間ＬＤＰＥ粉末と混合した。次いで、この混合物をＬＬＤＰＥと調合して、４８と等しい長さ／直径（Ｌ／Ｄ）比を有するＬｅｉｓｔｒｉｔｚ  ＺＳＥ２７二軸押し出し機で化合物を製作した。材料を、二軸押し出し機の主供給ポートで添加した。二軸押し出し機の筒温度を１８０℃に、軸速度を３００ｒｐｍに、及び供給速度を２０ｋｇ／時間に設定した。押し出しストランドを水により冷却し、次いで、ペレットに切り分けた。次いで、ペレットをオーブン内で、８０℃にて４時間乾燥させた。
【００３４】
比較例４及び５のプロセスは、実施例１−３のハイブリッド充填剤とは異なる充填剤の使用を除いて、実施例１−３と同じである。比較例１−３に関して、調合プロセスは単純化されている。抗酸化剤及び紫外線安定剤は、マスタバッチに調製され得、次いで、ＺＳＥ２７二軸押し出し機内で、１８０℃の温度、３００ｒｐｍの軸速度、及び２０ｋｇ／時間の供給速度で、ＬＬＤＰＥ、ＬＤＰＥ、及び／またはＥＶＡにかかわらず、樹脂ペレットと混合される。
【００３５】
単層吹き込みフィルムを、３５ｍｍの軸直径、５０ｍｍのダイ直径、及び２ｍｍのダイリップを有する吹き込みフィルムラインを使用して、乾燥させたペレットから生成した。吹き込みフィルムラインの筒温度は１８０〜２００℃であり、軸速度は２０ｒｐｍであった。さらに、吹き込みフィルムラインは、２．４のブローアップ比（ＢＵＲ）及び１９０ｍｍの折り径を有した。表２に示されるように、フィルム厚は、引き取り速度を変化させることにより８０〜１００μｍで変動した。
【００３６】
【表２】
0006716691.tif 000003
【００３７】
【表３】
0006716691.tif 000004
【００３８】
表３を参照すると、ＥＶＡを含む比較例３は、ポリエチレン系フィルムである他のフィルム実施例と比較して劣った機械的強度特性を呈する。具体的には、実施例３は、実施例３が比較例３よりも薄い場合であっても、ＭＤまたはＴＤ方向において、比較例３よりも少なくとも５倍大きいセカント２％係数を呈する。同様に、実施例３は、ＴＤ方向において、比較例３よりも少なくとも４倍大きいエルメンドルフ引裂き強度を呈する。
【００３９】
表２及び３を参照すると、ＬＬＤＰＥ／ＬＤＰＥと５％のハイブリッド充填剤とを含む実施例２の熱性は、ＬＤＨ充填剤のみ及び無機粉末複合体（ＭＩＮＩＢＬＯＣ）充填剤のみをそれぞれ含むＬＬＤＰＥ／ＬＤＰＥブレンドである比較例４及び５の熱性よりも優れている。図１のＩＲスペクトルを参照すると、ハイブリッド充填剤中のＭＩＮＩＢＬＯＣがハイブリッド充填剤中のＬＤＨの高ＩＲ透過率を補うため、実施例２のＩＲ透過率は、ＬＤＨのＩＲ透過率を下回る。
【００４０】
図２を参照すると、実施例１（０．６重量％のハイブリッド充填剤）、実施例２（５重量％のハイブリッド充填剤）、及び実施例３（８重量％のハイブリッド充填剤）のＩＲスペクトルが描写される。示されるように、ハイブリッド充填剤を増加させることにより、ＩＲ透過率は大幅に増加する。例えば、ハイブリッド充填剤含有量が０．６重量％〜８重量％に増加すると、熱性は、６９％〜２３％に落ちる。
【００４１】
計算方法
機械的強度
引張り強度、破断伸度、セカント係数２％、及び引張り係数を、ＡＳＴＭ  Ｄ８８２に従って試験した。エルメンドルフ引裂き強度を、ＡＳＴＭ  Ｄ１９２２に従って試験した。ダート衝撃を、ＡＳＴＭ  Ｄ１７０９に従って試験した。
【００４２】
ＩＲ性能
ＩＲ透過率をＮｉｃｏｌｅｔ（商標）６７００フーリエ変換型赤外線（ＦＴＩＲ）分光計で、４ｃｍ−１の分解能で試験した。各フィルム試料を３２回走査した。
【００４３】
光学性能
濁度及び透明性をＢＹＫ−Ｇａｒｄｎｅｒ濁度計数機で試験した。濁度値をＡＳＴＭ  Ｄ１００３に従って測定し、透明性をＡＳＴＭ  Ｄ１７４６に従って測定した。
【００４４】
「好ましくは」、「概して」、「一般的に」、及び「典型的な」のような用語は、本明細書で、特許請求する発明の範囲を限定するように、またはある特定の特徴が特許請求される発明の構造もしくは機能にとって重大、本質的、またはさらに重要であることを示唆するようには利用されないことがさらに留意される。むしろ、これらの用語は、本開示の特定の実施形態において利用されても、されなくてもよい代替的または追加の特徴を強調することが意図されるに過ぎない。
【００４５】
修正物及び変形物が、添付の特許請求の範囲において定義される開示の範囲から逸脱することなく可能であることが明白になるであろう。より具体的には、本開示のいくつかの態様が好ましいか、または特に有利であるとして本明細書で特定されるが、本開示が必ずしもこれらの態様に限定されるわけではないことが企図される。
本願は以下の発明に関するものである。
（１）  フィルムであって、
０．９００ｇ／ｃｃ〜０．９３０ｇ／ｃｃの範囲の密度及びＡＳＴＭ  Ｄ１２３８に従って測定される場合、０．３ｇ／１０分〜２．０ｇ／１０分の溶融指数（Ｉ２）を有する低密度ポリエチレン（ＬＤＰＥ）、
０．９００ｇ／ｃｃ〜０．９３０ｇ／ｃｃの範囲の密度及び０．３ｇ／１０分〜２．０ｇ／１０分の溶融指数Ｉ２を有する線状低密度ポリエチレン（ＬＬＤＰＥ）、ならびに    ３重量％〜２７重量％の範囲の酢酸ビニル含有量及び０．２ｇ／１０分〜１０ｇ／１０分の溶融指数Ｉ２を有するエチレン酢酸ビニルコポリマー
から選択される、少なくとも１つのポリマーと、
（ｉ）層状複水酸化物、及び（ｉｉ）１．５〜２０μｍの中位径（Ｄ５０）により定義される粒径分布を有する無機粉末複合体を含む、ハイブリッド充填剤と、を含む、フィルム。
（２）  前記無機粉末複合体の前記Ｄ５０が、５μｍ未満である、上記（１）に記載のフィルム。
（３）  前記フィルムが、前記フィルムの総重量に基づいて、０．２重量％〜１３重量％の前記ハイブリッド充填剤を含む、上記（１または２）のいずれかに記載のフィルム。
（４）  前記フィルムが、前記フィルムの総重量に基づいて、０．２重量％〜８重量％の前記ハイブリッド充填剤を含む、上記（１）〜（３）のいずれかに記載のフィルム。
（５）  前記フィルムが、０．１重量％〜８重量％の前記層状複水酸化物と、０．１重量％〜５重量％の前記無機粉末複合体と、を含む、上記（１）〜（４）のいずれかに記載のフィルム。
（６）  前記層状複水酸化物及び前記無機粉末複合体の重量比が、０．２〜５である、上記（１）〜（５）のいずれかに記載のフィルム。
（７）  前記ハイブリッド充填剤の屈折率が、１．４９〜１．５３である、上記（１）〜（６）のいずれかに記載のフィルム。
（８）  前記層状複水酸化物が、以下の式を特徴とし、
（Ａｌ２Ｌｉ（１−ｘ）Ｍ２＋（ｘ＋ｙ）（ＯＨ）（６＋２ｙ））２（ＣＯ３２−）（１＋ｘ）・ｍＨ２Ｏ、
式中、Ｍ２＋が、Ｍｇ、Ｚｎ、Ｃａ、Ｆｅ、Ｃｕ、Ｍｎ、及びＮｉから選択される少なくとも１つの二価金属イオンであり、ｍ、ｘ、及びｙがそれぞれ、０≦ｍ＜１０、０≦ｘ≦１、及び０≦ｙ≦６として定義される、上記（１）〜（７）のいずれかに記載のフィルム。
（９）  前記無機粉末複合体が、５５〜６５重量％のシリコンオキシド（ＳｉＯ２）、１５〜２５重量％のアルミニウムオキシド（Ａｌ２Ｏ３）、８−１４重量％のナトリウムオキシド（Ｎａ２Ｏ）、２−７重量％のカリウムオキシド（Ｎａ２Ｏ）を含む、天然ミネラルブレンド、または５５−６５重量％のＳｉＯ２、１５−２５重量％のＡｌ２Ｏ３、１０〜１５重量％のホウ素オキシド（Ｂ２Ｏ３）、５−１０重量％のカルシウムオキシド（ＣａＯ）を含む、合成複合材料である、上記（１）〜（８）のいずれかに記載のフィルム。
（１０）  前記フィルムが、ＬＤＰＥとＬＬＤＰＥとのブレンドを含み、前記フィルムが、１０重量％〜５０重量％のＬＤＰＥと、５０〜９０重量％のＬＤＰＥと、を含む、上記（１）〜（９）のいずれかに記載のフィルム。
（１１）  前記フィルムが、０．０５−１重量％の抗酸化剤、０．２−２重量％の紫外線安定剤、０．２−２重量％の紫外線吸収剤、０．０１−０．２重量％の防曇剤、及び１〜５重量％の抗滴下剤のうちの１つ以上を含む、上記（１）〜（１０）のいずれかに記載のフィルム。
（１２）  前記フィルムが、４０μｍ〜１５０μｍの厚みを有する、上記（１）〜（１１）のいずれかに記載のフィルム。
（１３）  前記フィルムが、単層フィルムまたは多層フィルムである、上記（１）〜（１２）のいずれかに記載のフィルム。
（１４）  前記フィルムが、吹き込みフィルムである、上記（１）〜（１３）のいずれかに記載のフィルム。
（１５）  前記フィルムが、以下の特徴：
ａ．８０μｍのフィルム厚で７０％未満の熱性（ｔｈｅｒｍｉｃｉｔｙ）、
ｂ．ＡＳＴＭ  Ｄ１００３に従って測定されるとき、８０μｍのフィルム厚で２５％未満の濁度、または
ｃ．ＡＳＴＭ  Ｄ１７４６に従って測定されるとき、８０μｍのフィルム厚で７０％超の透明性、
のうちの１つ以上を呈する、上記（１）〜（１４）のいずれかに記載のフィルム。
【図１】
0006716691.tif 000005
【図２】
0006716691.tif 000006